(57)【特許請求の範囲】
【請求項１】
活性光線硬化型インクを基材の表面に塗布した後に、前記活性光線硬化型インクに活性光を照射して前記活性光線硬化型インクを硬化させることにより、前記基材の表面にスクライブドサークルを印刷する
ことを含み、
前記活性光線硬化型インクは、インクジェット印刷設備のノズルから前記活性光線硬化型インクの液滴が吐出されて前記基材に塗布され、
前記ノズルは、前記基材上をスキャンされ得るよう構成されたインクジェットヘッドに搭載されているとともに、前記インクジェットヘッドには、活性光を照射する活性光照射装置が一体化されており、
前記ノズルから吐出される前記液滴の体積は１ｐｌ以上かつ９０ｐｌ以下であり、
前記基材上で硬化した前記活性光線硬化型インクからなるインク層の厚みは１μｍ以上かつ４０μｍ以下である
スクライブドサークル印刷物製造方法。
【発明の詳細な説明】
【技術分野】
【０００１】
本発明は、歪み分布測定法の一種であるスクライブドサークルテストに用いられるスクライブドサークル印刷物を製造するためのスクライブドサークル印刷物製造方法に関する。
【背景技術】
【０００２】
例えばプレス加工等の成形加工により成形品を成形することが行われている。成形品の各部位には、成形加工に起因して歪みが生じている。このような歪みの分布を測定する方法として、スクライブドサークルテストと呼ばれる方法が知られている。
【０００３】
スクライブドサークルテストでは、まず、例えば金属板や樹脂板等からなる基材（成形素材）にスクライブドサークルと呼ばれるパターンが印刷される。印刷されるスクライブドサークルとしては、図１２の（ａ）〜（ｃ）に示すようなサークル状、格子状及びドット状のパターンを挙げることができる。そして、スクライブドサークルが印刷された基材（スクライブドサークル印刷物）に成形加工が施されて、成形加工後の成形品における印刷パターンの変形から歪み分布が測定される。
【０００４】
例えばスクライブドサークルがサークル状のパターンにより構成される場合、サークル状パターンの一部が成形加工により楕円状に歪む。歪んだ楕円の長軸及び短軸の長さ、中軸の向き並びに円の中心間距離が測定されることで、例えば最大歪み、最小歪み及び最大歪み方向等を把握することができる。格子状及びドット状パターンでも同様である。
【０００５】
このようなスクライブドサークルを基材に印刷するために従来用いられていた方法としては、例えば以下の特許文献１等に示す方法を挙げることができる。すなわち、従来方法では、スクライブドサークルと同一形状の模様が刻設されたゴム印をロールの周面又は平板に張り付けた印字体を準備し、その印字体に溶剤系又は水系インクを付けた上で印字体を基材に押し付けてスクライブドサークルを基材に転写している。
【先行技術文献】
【特許文献】
【０００６】
【特許文献１】特開平０７−２７６７６４号公報
【発明の概要】
【発明が解決しようとする課題】
【０００７】
上述のような従来方法では、溶剤系又は水系インクを用いているので、溶剤系又は水系インクが乾くまでに滲み又は擦れが生じ、スクライブドサークルの輪郭が不鮮明になることがある。スクライブドサークルの輪郭が不鮮明になると、スクライブドサークルの形状変化の把握に誤差が生じ、歪み分布測定の精度が低下してしまう。
【０００８】
本発明は、上記のような課題を解決するためになされたものであり、その目的は、スクライブドサークルの輪郭が不鮮明になることを回避でき、歪み分布測定の精度を向上させることができるスクライブドサークル印刷物製造方法を提供することである。
【課題を解決するための手段】
【０００９】
本発明に係るスクライブドサークル印刷物製造方法は、活性光線硬化型インクを基材の表面に塗布した後に、活性光線硬化型インクに活性光を照射して活性光線硬化型インクを硬化させることにより、基材の表面にスクライブドサークルを印刷することを含み、活性光線硬化型インクは、インクジェット印刷設備のノズルから活性光線硬化型インクの液滴が吐出されて基材に塗布され、前記ノズルは、前記基材上をスキャンされ得るよう構成されたインクジェットヘッドに搭載されているとともに、前記インクジェットヘッドには、活性光を照射する活性光照射装置が一体化されており、前記ノズルから吐出される前記液滴の体積は１ｐｌ以上かつ９０ｐｌ以下であり、前記基材上で硬化した前記活性光線硬化型インクからなるインク層の厚みは１μｍ以上かつ４０μｍ以下である。
【発明の効果】
【００１１】
本発明のスクライブドサークル印刷物製造方法によれば、硬化された活性光線硬化型インクによりスクライブドサークルが構成されているので、スクライブドサークルの輪郭が不鮮明になることを回避でき、歪み分布測定の精度を向上させることができる。
【図面の簡単な説明】
【００１２】
【図１】本発明の実施の形態によるスクライブドサークル印刷物の一部を拡大して示す斜視図である。
【図２】図１のスクライブドサークル印刷物を製造するために用いることができるマルチパスタイプのインクジェット印刷設備の構成を示す説明図である。
【図３】本発明のスクライブドサークル印刷物製造方法によるスクライブドサークルの印刷結果（実施例１）を示す説明図である。
【図４】本発明のスクライブドサークル印刷物製造方法によるスクライブドサークルの印刷結果（実施例２）を示す説明図である。
【図５】本発明のスクライブドサークル印刷物製造方法によるスクライブドサークルの印刷結果（実施例３）を示す説明図である。
【図６】従来方法によるスクライブドサークルの印刷結果（比較例１）を示す説明図である。
【図７】従来方法によるスクライブドサークルの印刷結果（比較例２）を示す説明図である。
【図８】従来方法によるスクライブドサークルの印刷結果（比較例３）を示す説明図である。
【図９】印刷物の評価に用いた絞り加工機を示す構成図である。
【図１０】図３〜５の実施例１〜３に絞り加工を施した状態を示す説明図である。
【図１１】図６〜８の比較例１〜３に絞り加工を施した状態を示す説明図である。
【図１２】基材の表面に印刷されるスクライブドサークルの例を示す説明図である。
【発明を実施するための形態】
【００１３】
以下、本発明を実施するための形態について、図面を参照して説明する。
実施の形態．
図１は本発明の実施の形態によるスクライブドサークル印刷物の一部を拡大して示す斜視図であり、図２は図１のスクライブドサークル印刷物を製造するために用いることができるマルチパスタイプのインクジェット印刷設備の構成を示す説明図である。
【００１４】
図１に示すスクライブドサークル印刷物は、スクライブドサークルテストに用いられる試験体であり、基材１の表面にスクライブドサークルを構成するインク層２が設けられたものである。基材１は、例えばプレス加工等の成形加工が施される成形素材であり、例えば金属板、金属箔、表面処理板又は樹脂板等によって構成され得る。表面処理板には、塗料、メッキ金属又は樹脂からなる膜が表面に形成された板材が含まれる。
【００１５】
インク層２は、所望のパターンからなるスクライブドサークルが基材１の表面に表れるように、基材１の表面全体または表面の一部に形成されている。図１では、格子状パターンからなるスクライブドサークルが基材１の表面に印刷された態様を示している。しかしながら、スクライブドサークルは、図１２の（ａ）に示すようなサークル状パターン又は図１２の（ｃ）に示すようなドット状パターンであってもよい。スクライブドサークルテストでは、スクライブドサークルが印刷された基材１（スクライブドサークル印刷物）に成形加工が施された後に、スクライブドサークルの変形が測定されることで、成形加工により基材１に生じた歪みの分布が測定される。
【００１６】
本実施の形態のインク層２は、活性光線硬化型インクが硬化されたものである。すなわち、本実施の形態のスクライブドサークル印刷物製造方法は、活性光線硬化型インクを基材１に塗布した後に、活性光線硬化型インクに活性光を照射して活性光線硬化型インクを硬化させることにより、基材１にスクライブドサークルを印刷することを含む。活性光線硬化型インクとは、活性光線により硬化可能なインク組成物である。活性光線とは、その照射によりインク組成物中に開始種を発生させるエネルギーを付与できる光線である。
【００１７】
活性光線硬化型インクは、活性光線の照射によりすぐさま硬化させることができる。これに対して、溶剤系又は水系インクは、溶媒の揮発速度や浸透速度などの影響によりインクの濡れ広がりが生じ、発色が不均一になったり輪郭が不鮮明になったりすることがある。すなわち、活性光線硬化型インクは、溶剤系又は水系インクと比較して、線や輪郭を鮮明に表すことができ、高品質な印刷を安定して行えるという利点を有する。
【００１８】
また、溶剤系又は水系インクを用いた場合、溶剤系又は水系インクの濡れ広がりを制御するために、基材１の表面にインク受理層を設ける必要がある。インク受理層は、毛細管現象を使用したインクの浸透現象を変えるか又は受理層表面の粗度を変えることによって、インクの濡れ広がりを制御するものである。基材１の表面にインク受理層が設けられることで、加工条件が実際の製品と異なってしまうことがあり、歪み分布測定の精度が低くなってしまう。
【００１９】
これに対して、本実施の形態のように活性光線硬化型インクを用いた場合、活性光線硬化型インクの塗布から活性光線の照射までのタイムラグを制御することにより、活性光線硬化型インクの濡れ広がりを制御することができる。このため、活性光線硬化型インクは、基材１の表面にインク受理層を敢えて設ける必要を無くことができ、溶剤系又は水系インクを用いる場合と比較して歪み分布測定の精度を向上できるという利点も有する。
【００２０】
インク層２の厚みは、１μｍ以上かつ４０μｍ以下が好ましい。膜厚が1μｍ未満では十分な視認性の有する濃度の線を描くことができない。一方、４０μｍを超えると成形加工時に圧力によって線幅が太くなり、歪分布測定の精度が低下する虞がある。線の視認性と成形加工後の線幅精度との観点から、インク層２の厚みは５μｍ以上かつ２０μｍ以下がさらに好ましい。
【００２１】
インク層２は、スクライブドサークルと同一形状の模様が刻設された印字体に活性光線硬化型インクを付着させるとともに、その印字体を基材１に押し付けた後に、基材１上の活性光線硬化型インクに活性光を照射することでも形成することができるが、インクジェット印刷設備を用いて形成することが好ましい。インクジェット印刷設備とは、ノズルから吐出した活性光線硬化型インクの液滴を基材に塗布する設備である。例えば薄い等の理由により基材１の強度が低い場合、印字体の押圧により基材１が変形する恐れがある。インクジェット印刷設備を用いた場合、基材１に圧力がかかることによる基材１の変形を防止することができる。すなわち、インクジェット印刷設備を用いることは、基材１の強度が低い場合に特に有用である。
【００２２】
インクジェット印刷設備としては、マルチパスタイプのインクジェット印刷設備又はワンパスタイプのインクジェット印刷設備を用いることができる。
【００２３】
マルチパスタイプのインクジェット印刷設備は、図２に示すように、長手状の支持体３０に案内されてインクジェットヘッド３１及びＵＶ照射装置３２（活性光照射装置）が基材１上をスキャンされ得るように構成されたものである。インクジェットヘッド３１には、活性光線硬化型インクを吐出する複数のノズル３１ａが搭載されている。ＵＶ照射装置３２は、活性光を発する装置であり、インクジェットヘッド３１のスキャン方向に関するインクジェットヘッド３１の両側に配置されている。これらインクジェットヘッド３１及びＵＶ照射装置３２は、互いに接続されており、一体に変位され得る。
【００２４】
インクジェットヘッド３１のスキャンに同期してノズル３１ａから活性光線硬化型インクの液滴が吐出されることで、基材１上に活性光線硬化型インクが塗布される。インクジェットヘッド３１のスキャン方向に関するノズル３１ａの下流側に位置するＵＶ照射装置３２から活性光が発せられることで、基材１上の活性光線硬化型インクが硬化される。インクジェットヘッド３１が基材１上をスキャンされる度に、インクジェットヘッド３１のスキャン方向に直交する方向に基材１が送られる。
【００２５】
ワンパスタイプのインクジェット印刷設備は、図示はしないが、基材１の印刷幅全体に複数のノズルが並べて配置されたものである。ノズルからのインクが基材１に塗布される度に、ノズルの列方向に直交する方向に基材１が送られる。基材１の送り方向に関する各ノズルの下流側に発光部が配置されており、基材１が送られる度に発光部から活性光が発せられて、基材１に塗布された活性光線硬化型インクが硬化される。
【００２６】
上述のようにマルチパスタイプ及びワンパスタイプのインクジェット印刷設備のどちらでもスクライブドサークル印刷物の製造に用いることができるが、マルチパスタイプのインクジェット印刷設備を用いることが好ましい。これは、インクジェットヘッド３１のスキャン速度を調整することで、活性光線硬化型インクの塗布から活性光の照射までのタイムラグを精度良く調整できるためである。タイムラグを精度良く調整することで、スクライブドサークルの印刷精度を精密に制御できる。また、マルチパスタイプでは、インク詰まりによる不吐出ノズルが発生しても他のノズルからインクが吐出されるので、印刷不良の発生確率が低い。
【００２７】
ノズルから吐出される液滴の体積は、１ｐｌ以上かつ９０ｐｌ以下であることが好ましい。９０ｐｌを超えるとインクの濡れ広がり半径の関係から０．１ｍｍ単位での線幅制御が困難になる。一方で１ｐｌ未満では液滴体積が小さすぎることから、風の影響により着弾精度が低下してしまう。０．１ｍｍ単位での線幅精度を向上させるため、ノズルから吐出される液滴の体積は１０以上かつ５０ｐｌ以下であることがさらに好ましい。
【００２８】
活性光線硬化型インクの種類は、活性光線を照射することにより硬化するものであれば特に限定されない。活性光線硬化型インクの例には、ラジカル重合型の紫外線硬化型インク（ラジカル重合型のＵＶインク）およびカチオン重合型の紫外線硬化型インク（カチオン重合型のＵＶインク）が含まれる。
【００２９】
以下、ラジカル重合型のＵＶインクおよびカチオン重合型のＵＶインクの例について説明する。
【００３０】
（ラジカル重合型のＵＶインク）
ラジカル重合型のＵＶインクは、顔料、反応性モノマーおよび／または反応性オリゴマー、光重合開始剤を有する。
【００３１】
顔料の種類は、有機顔料または無機顔料であれば、特に限定されない。有機顔料の例には、ニトロソ類、染付レーキ類、アゾレーキ類、不溶性アゾ類、モノアゾ類、ジスアゾ類、縮合アゾ類、ベンゾイミダゾロン類、フタロシアニン類、アントラキノン類、ペリレン類、キナクリドン類、ジオキサジン類、イソインドリン類、アゾメチン類およびピロロピロール類が含まれる。また、無機顔料の例には、酸化物類、水酸化物類、硫化物類、フェロシアン化物類、クロム酸塩類、炭酸塩類、ケイ酸塩類、リン酸塩類、炭素類（カーボンブラック）および金属粉類が含まれる。顔料は、ＵＶインク中に０．５〜２０質量％の範囲内で配合されていることが好ましい。ＵＶインクの顔料が０．５質量％未満の場合、着色が不充分となり、所望の画像が形成できないおそれがある。一方、顔料が２０質量％超の場合、ＵＶインクの粘度が高くなりすぎて、インクジェットヘッドのノズルからの吐出不良を生じるおそれがある。
【００３２】
反応性モノマーの種類は、特に限定されない。反応性モノマーは、強じん性および柔軟性の観点から、２官能モノマーであることが好ましい。２官能モノマーの例には、１，６−ヘキサンジオールジアクリレート、ネオペンチルグリコールジアクリレート、１，３−ブタンジオールジアクリレート、１，４−ブタンジオールジアクリレート、１，９−ノナンジオールジアクリレートなどの脂肪族反応性モノマーが含まれる。ＵＶインク中の反応性モノマーの配合量は、５０〜８５質量％の範囲内が好ましい。反応性モノマーが５０質量％未満の場合、ＵＶインクの粘度が高くなり吐出不良を生じるおそれがある。一方、反応性モノマーが８５質量％超の場合、ＵＶインクが硬化しないおそれがある。
【００３３】
反応性オリゴマーの種類は、特に限定されない。反応性オリゴマーの例には、ウレタンアクリレート、ポリエステルアクリレート、エポキシアクリレート、シリコンアクリレート、ポリブタジエンアクリレートが含まれる。これらの反応性オリゴマーは、単独で使用してもよいし、２種以上を組み合わせて使用してもよい。これらの反応性オリゴマーの中でも、強じん性、柔軟性および付着性の観点から、ウレタンアクリレートが好ましい。また、ウレタンアクリレートは、難黄変性の観点から、炭化水素からなる脂肪族ウレタンアクリレートであることがさらに好ましい。
【００３４】
光重合開始剤の種類は、特に限定されない。光重合開始剤は、高反応性および難黄変性の観点から、ヒドロキシケトン類またはアシルホスフィンオキサイド類であることが好ましい。ＵＶインク中の光重合開始剤の配合量は、１〜１５質量％の範囲内が好ましい。光重合開始剤が１質量％未満の場合、ＵＶインクが硬化しないおそれがある。一方、光重合開始剤が１５質量％超の場合、ＵＶインクの硬化率や硬化速度が飽和状態となり、費用的に不利となる。
【００３５】
また、ラジカル重合型のＵＶインクには、必要に応じて増感剤、熱安定剤、酸化防止剤、防腐剤、消泡剤、樹脂バインダー、樹脂エマルション、還元防止剤、レベリング剤、ｐＨ調整剤、顔料誘導体、重合禁止剤、紫外線吸収剤、光安定剤などを添加してもよい。
【００３６】
（カチオン重合型のＵＶインク）
カチオン重合型のＵＶインクは、顔料、分散剤、カチオン重合性化合物、光重合開始剤を有する。顔料は、ラジカル重合型のＵＶインクと同じ顔料を使用することができる。また、顔料の好ましい配合量も、ラジカル重合型のＵＶインクと同じである。
【００３７】
分散剤の種類は、特に限定されない。分散剤は、低分子分散剤および高分子分散剤のいずれも使用することができる。分散剤は、公知の方法を用いて製造したものでもよいし、市販品を利用してもよい。このような市販の分散剤の例には、「アジスパーＰＢ８２２」、「アジスパーＰＢ８２１」（いずれも味の素ファインテクノ株式会社）が含まれる。
【００３８】
カチオン重合性化合物の種類は、特に限定されない。カチオン重合性化合物の例には、芳香族エポキシド、脂環式エポキシドおよび脂肪族エポキシドが含まれる。芳香族エポキシドの例には、ビスフェノールＡあるいはそのアルキレンオキサイド付加体のジまたはポリグリシジルエーテル、水素添加ビスフェノールＡあるいはそのアルキレンオキサイド付加体のジ又はポリグリシジルエーテル、並びにノボラック型エポキシ樹脂が含まれる。脂環式エポキシドの例には、少なくとも１個のシクロへキセン又はシクロペンテン環などのシクロアルカン環を有する化合物を、過酸化水素、過酸などの酸化剤でエポキシ化することによって得られる、シクロヘキセンオキサイドまたはシクロペンテンオキサイド含有化合物が含まれる。脂肪族エポキシドの例には、エチレングリコールのジグリシジルエーテル、プロピレングリコールのジグリシジルエーテルまたは１，６−ヘキサンジオールのジグリシジルエーテルなどのアルキレングリコールのジグリシジルエーテル、グリセリンあるいはそのアルキレンオキサイド付加体のジまたはトリグリシジルエーテルなどの多価アルコールのポリグリシジルエーテル、ポリエチレングリコールあるいはそのアルキレンオキサイド付加体のジグリシジルエーテル、ポリプロピレングリコールあるいはそのアルキレンオキサイド付加体のジグリシジルエーテルなどのポリアルキレングリコールのジグリシジルエーテルが含まれる。
【００３９】
光重合開始剤の種類は、特に限定されない。光重合開始剤の例には、アセトフェノン、２，２−ジエトキシアセトフェノン、ｐ−ジメチルアミノアセトフェン、ｐ−ジメチルアミノプロピオフェノン、ベンゾフェノン、２−クロロベンゾフェノン、ｐｐ′−ジクロロベンゾフェン、ｐｐ′−ビスジエチルアミノベンゾフェノン、ミヒラーケトン、ベンジル、ベンゾイン、ベンゾインメチルエーテル、ベンゾインエチルエーテル、ベンゾインイソプロピルエーテル、ベンゾインｎ−プロピルエーテル、ベンゾインイソブチルエーテル、ベンゾインｎ−ブチルエーテル、ベンジルジメチルケタール、テトラメチルチウラムモノサルファイド、チオキサンソン、２−クロロチオキサンソン、２−メチルチオキサンソン、アゾビスイソブチロニトリル、ベンゾインパーオキサイド、ジ−ｔｅｒｔ−ブチルパーオキサイド、１−ヒドロキシシクロヘキシルフェニルケトン、２−ヒドロキシ−２−メチル−１−フェニル−１−オン、１−（４−イソプロピルフェニル）−２−ヒドロキシ−２−メチルプロパン−１−オン、メチルベンゾイルフォーメートが含まれる。
【００４０】
また、カチオン重合型のＵＶインクは、任意成分として、オキセタン化合物を含んでいてもよい。オキセタン化合物の例には、特開２００１−２２０５２６号公報や特開２００１−３１０９３７号公報などに記載されている既知のオキセタン化合物が含まれる。また、オキセタン化合物は、単独で使用してもよいし、オキセタン環を１個含有する単官能オキセタン化合物と、オキセタン環を２個以上含有する多官能オキセタン化合物とを併用することもできる。
【００４１】
たとえば、本発明のスクライブドサークル印刷物は、塗装材の表面に、インクジェット印刷設備を用いて、活性光線硬化型インク（例えばＵＶインク）をインクジェット印刷した後、積算光量が１００〜８００ｍＪ／ｃｍ２の範囲内となるように活性光線（例えば紫外線）を照射して、活性光線硬化型インクを硬化させることで製造されうる。たとえば、紫外線の積算光量は、紫外線照度計・光量計（ＵＶ−３５１−２５；株式会社オーク製作所）を用いて、測定波長域；２４０〜２７５ｎｍ、測定波長中心；２５４ｎｍで測定することができる。
【００４２】
以下、実施例を挙げる。
図３〜図５は本発明のスクライブドサークル印刷物製造方法によるスクライブドサークルの印刷結果（実施例１〜３）を示す説明図であり、図６〜図８は従来方法によるスクライブドサークルの印刷結果（比較例１〜３）を示す説明図である。
【００４３】
［塗装めっき鋼板の作製］
板厚０．３５ｍｍのＡ４サイズの溶融Ｚｎ−５５％Ａｌ合金めっき鋼板（金属板）を準備した。その片面当たりのめっき付着量は９０ｇ／ｍ２であった。当該金属板の表面をアルカリ脱脂し、表面に塗布型クロメート処理液（ＮＲＣ３００ＮＳ、日本ペイント社製）を塗布した。このとき、化成処理皮膜の全Ｃｒ換算付着量は５０ｍｇ／ｍ２とした。
【００４４】
次いで、エポキシ系下塗り塗料（７００Ｐ、日本ファインコーティングス社製）を、バーコーターにて化成処理皮膜上に塗布し、到達板温２１５℃で焼き付けた。その後、乾燥膜厚５μｍの下塗り層を化成処理皮膜上に形成した。
【００４５】
次いで、バーコーターを用いて、下塗り層の上に、上塗り塗料を塗布し、到達板温２２５℃で１分間焼き付けることで、微細な凹凸を表面に有する１８μｍの乾燥膜厚の上塗り層を形成した。上塗り塗料は、ベース樹脂に、触媒、アミン、および顔料を配合することで調製した。
ベース樹脂は、ポリエステル（数平均分子量５０００、ガラス転移温度３０℃、水酸基価２８ｍｇＫＯＨ／ｇ、ＤＩＣ社製）とメチル化メラミン樹脂（サイメル３０３、三井サイテック社製）とを７０：３０で混合した混合物とした。
触媒は、ドデシルベンゼンスルフォン酸とし、当該触媒の添加量は、樹脂固形分に対して１質量％とした。アミンは、ジメチルアミノエタノールとし、当該アミンの添加量は、ドデシルベンゼンスルフォン酸の酸等量に対するアミン等量で１．２５倍となる量とした。
顔料には、上塗り塗料の固形分に対してそれぞれ、平均粒径０．２８μｍの酸化チタン（ＪＲ−６０３、テイカ社製）を４５質量％、平均粒径５．５μｍの疎水性シリカＡ（サイシリア４５６、富士シリシア化学社製）を６質量％、平均粒径１０μｍのマイカ（ＳＪ−０１０、ヤマグチマイカ社製）を１３質量％、および、平均粒径４０μｍのアクリル樹脂ビーズ（タフチック  ＡＲ６５０Ｓ、東洋紡社製）を２質量％用いた。
【００４６】
次いで、上塗り層の表面に、マルチパスタイプのインクジェット印刷設備でカチオン重合型のＵＶインキ又はラジカル重合型のＵＶインキを用いて印刷し。次いで、塗布されたＵＶインキに紫外線を照射して、当該ＵＶインキを硬化させた。印刷部のインキ膜厚は１μｍ以上かつ４０μｍ以下であった。
【００４７】
また、溶剤系又は水系インクを用いて上記の塗装めっき鋼板にスクライブドサークルを印刷したものも比較例として作成した。スクライブドサークルと同一形状の模様が刻設されたゴム印（株式会社小野印房製  ＳＣＭＳ−１００）に溶剤系インク(シヤチハタ株式会社製 強着スタンプ台  タート<金属用>ＡＴＭＮ−４)または水系インク(シヤチハタ株式会社製 水系顔料系スタンプ台  ＨＫＮ−３−Ｋ)を付着させて、それを人手により上記塗装めっき鋼板に押し付けることで印刷を行った。
【００４８】
図３〜図５に示すように活性光線硬化型インクを用いた実施例１〜３では極めて鮮明にスクライブドサークルを印刷できているが、図６〜図８に示すように溶剤系又は水系インクを用いた比較例１〜３では線が乱れて印刷が不鮮明であることが分かる。
【００４９】
その次に、図９に示す絞り加工機を用いて実施例１〜３の印刷物と比較例１〜３の印刷物とに絞り加工（成形加工）を施した。図９に示すように、絞り加工機には、柱状のパンチ４０と、パンチ４０とともにスクライブドサークル印刷物が押し込まれる押込穴を有するダイ４１と、パンチ４０の外周側かつダイ４１の下方に配置されて、ダイ４１との間にスクライブドサークル印刷物を挟み込むブランクホルダ４２とが含まれている。絞り加工としては、平板状のスクライブドサークル印刷物に絞り加工を施す第１工程と、第１工程の後に成形品に再度絞り加工を施す第２工程（リストライク工程）とを行った。なお、図９の左側は加工前の絞り加工機の状態を示し、図９の右側は加工完了時の絞り加工機の状態を示している。
【００５０】
パンチ４０としては、平面視４０ｍｍ×４０ｍｍの略正方形の外形を有するものを使用した。パンチ４０の上部四隅に位置する角肩部の曲率半径Ｒｃは２．６３ｍｍとし、角肩部間の直線肩部の曲率半径Ｒｐは第１及び第２工程の両方を通して１．８ｍｍとした。
ダイ４１の押込穴は、平面視４０．７５ｍｍ×４０．７５ｍｍの略正方形とした。押込穴の縁部四隅に位置する角肩部の曲率半径Ｒｃは３ｍｍとし、角肩部間の直線肩部の曲率半径Ｒｄは第１工程で１．８ｍｍとして第２工程で０．９ｍｍとした。
ブランク（スクライブドサークル印刷物）は、８０ｍｍ×８０ｍｍの略正方形のものを使用した。ブランクの両側２０ｍｍの範囲をブランクホルダ４２で押さえ、ブランクの中央４０ｍｍ部分がダイ４１の押込穴に押込まれるように配置した。
ダイ４１の押込穴にブランクを押込む際にダイ４１とブランクホルダ４２とでブランクを挟み込む圧力（しわ押さえ力）は、５Ｎ／ｍｍ２とした。
【００５１】
図１０は図３〜５の実施例１〜３の印刷物に絞り加工を施した状態を示す説明図であり、図１１は図６〜８の比較例１〜３の印刷物に絞り加工を施した状態を示す説明図である。図１０に示すように実施例１〜３の印刷物に絞り加工を施した場合、加工後においてもスクライブドサークルが極めて鮮明であり、歪みの測定を容易に行うことができる。一方で、図１１に示すように比較例１〜３の印刷物に絞り加工を施した場合、線の太さが不均一であったり輪郭が不鮮明であったりすることから、歪みの測定に時間を要するとともに、測定精度も不安定であった。また、比較例１〜３の印刷物に絞り加工を施すためには、印刷されたスクライブドサークルが乾くまで待つ必要があり、早期にテストを実施することができなかった。
【００５２】
このようなスクライブドサークル印刷物製造方法及びスクライブドサークル印刷物では、硬化された活性光線硬化型インクによりスクライブドサークルが構成されているので、スクライブドサークルの輪郭が不鮮明になることを回避でき、歪み分布測定の精度を向上させることができる。
【００５３】
また、活性光線硬化型インクの液滴がインクジェット印刷設備のノズル３１ａから吐出されて基材１に塗布されるので、基材１に圧力がかかることによる基材１の変形を防止することができ、歪み分布測定の精度をさらに向上させることができる。
【００５４】
さらに、基材１上をスキャンされ得るよう構成されたインクジェットヘッド３１にＵＶ照射装置３２が一体化されているので、活性光線硬化型インクの塗布から活性光の照射までのタイムラグを精度良く調整でき、スクライブドサークルの印刷精度を精密に制御できる。
【００５５】
さらにまた、インクジェットヘッドから吐出される液滴の体積は１ｐｌ以上かつ９０ｐｌ以下であるので、０．１ｍｍ単位での線幅制御を行うことができ、より確実に歪み分布測定の精度を向上させることができる。
【００５６】
また、基材１上のインク層２の厚みが１μｍ以上かつ４０μｍ以下であるので、十分な視認性の有する濃度の線を確保しつつ、成形加工時の圧力によって線幅が太くなることを回避でき、歪分布測定の精度を向上できる。
【符号の説明】
【００５７】
１  基材
２  インク層
３１  インクジェットヘッド
３１ａ  ノズル
３１ｂ  発光部
【図１】
0006653193.tif 000002
【図２】
0006653193.tif 000003
【図３】
0006653193.tif 000004
【図４】
0006653193.tif 000005
【図５】
0006653193.tif 000006
【図６】
0006653193.tif 000007
【図７】
0006653193.tif 000008
【図８】
0006653193.tif 000009
【図９】
0006653193.tif 000010
【図１０】
0006653193.tif 000011
【図１１】
0006653193.tif 000012
【図１２】
0006653193.tif 000013